(57)【要約】【課題】  柔道畳の表面部材として使用されているような、塩化ビニル樹脂と布帛とのラミネートを使用したバッグを提供すること。【解決手段】  本考案は塩化ビニル樹脂シートと布帛のラミネートを使用し、塩化ビニル樹脂シート面を表側にしたバッグを提供する。好ましくは布帛はポリエステル繊維およびレーヨン繊維およびそれらの組み合わせである。また前記ラミネートの表面には、好ましくは畳表の網目模様が形成される。本考案において使用される前記ラミネートは、柔道畳の表面部材として使用可能な物である。  【選択図】  図１
0003148410.tif 000002
【実用新案登録請求の範囲】
【請求項１】
塩化ビニル樹脂シートと布帛のラミネートを使用し、塩化ビニル樹脂シート面を表側にしたバッグ。
【請求項２】
布帛がテトロン繊維およびレーヨン繊維およびそれらの組み合わせである、請求項１記載のバッグ。
【請求項３】
前記ラミネートの塩化ビニル樹脂シートの表面に畳表の網目模様が形成されている、請求項１または２記載のバッグ。
【請求項４】
前記ラミネートが柔道畳の表面部材として使用可能な物である、請求項１から３のいずれか１項記載のバッグ。
【考案の詳細な説明】
【技術分野】
【０００１】
本願考案は、塩化ビニル樹脂シートと織物のラミネートから作られるバッグに関する。より詳細には、本願考案は柔道畳の表面部材として使用される、塩化ビニル樹脂シートと布帛とのラミネートから作られるバッグに関する。
【背景技術】
【０００２】
従来より、柔道畳の表面部材として、塩化ビニル樹脂シートと布帛のラミネートが使用されていた。この素材は非常に耐久性に優れ、表面特性が優れており、大量に使用されている。この柔道畳の製造の際には使用できない端切れ部分が生じるが、これを有効利用するための方法が種々検討されてきた。たとえばコースターやテーブルマットのようなものが製品化されているが、より高付加価値の製品の開発が望まれていた。
【考案の開示】
【考案が解決しようとする課題】
【０００３】
本考案は、柔道畳の表面部材として使用されているような、塩化ビニル樹脂シートと布帛とのラミネートを使用したバッグを提供することである。
【課題を解決するための手段】
【０００４】
本考案は塩化ビニル樹脂シートと布帛のラミネートを使用し、塩化ビニル樹脂シート面を表側にしたバッグを提供する。好ましくは布帛はテトロン繊維およびレーヨン繊維およびそれらの組み合わせである。また前記ラミネートの塩化ビニル樹脂シートの表面には、好ましくは畳表の網目模様が形成される。本考案において使用される前記ラミネートは、好ましくは柔道畳の表面部材として使用可能な物である。
【０００５】
本考案においてバッグとは、持ち歩きが可能な収納具をいい、たとえばハンドバッグ、買い物用のバッグ、リュック、セカンドバッグ、ポシェット、ウエストバッグ、ベルトポーチ、ボストンバッグ、トートバッグ、ブリーフケース、旅行鞄、ショルダーバッグ等があげられる。
【考案の効果】
【０００６】
本考案により、新規な美観を有するバッグが提供されるとともに、柔道畳の表面部材を使用した高付加価値な製品を提供することができる。得られるバッグは良好な機械特性を有し、耐衝撃性、耐摩擦抵抗性、切り裂き抵抗性などに優れ、また経時による劣化が少ない。
【考案を実施するための最良の形態】
【０００７】
塩化ビニル樹脂とは、塩化ビニルのホモポリマーおよびコポリマーから形成される樹脂を言う。必要に応じて可塑剤、安定剤、顔料、充填材などを含むことができる。
【０００８】
使用しうる可塑剤としては、例えば、ジ−ｎ−オクチルフタレート、ジ−２−エチルヘキシルフタレート、ジベンジルフタレート、ジイソデシルフタレート等のフタル酸誘導体；ジオクチルフタレート等のイソフタル酸誘導体；トリ−２−エチルヘキシルトリメリテート、トリノルマルオクチルトリメリテート、トリイソノニルトリメリテート、トリイソデシルトリメリテート等のトリメリット酸エステル系可塑剤；ジ−ｎ−ブチルアジペート、ジオクチルアジペート等のアジピン酸誘導体；ジ−ｎ−ブチルマレート等のマレイン酸誘導体；トリ−ｎ−ブチルシトレート等のクエン酸誘導体；モノブチルイタコネート等のイタコン酸誘導体；ブチルオレエート等のオレイン酸誘導体；グリセリンモノリシノレート等のリシノール酸誘導体；その他、エポキシ化大豆油、エポキシ化亜麻仁油等の植物油のエポキシ化されたもののようなエポキシ樹脂系可塑剤等が挙げられる。また、樹脂フィルムに柔軟性を付与するために、上述の可塑剤に限られるものでなく、例えば熱可塑性ポリウレタン樹脂、ポリ酢酸ビニル等を使用することもできる。
【０００９】
また有機リン酸エステル系可塑剤も使用でき、たとえばトリイソプロピルフェニルホスフェート、イソデシルジフェニルホスフェート、トリス（イソプロピルフェニル）ホスフェート、トリブチルホスフェート、トリエチルホスフェート、トリオクチルホスフェート、トリブトキシエチルホスフェート、トリフェニルホスフェート、オクチルジフェニルホスフェート、トリキシレニルホスフェート等が使用できる。トリクレジルホスフェート、及びトリキシレニルホスフェートが特に好ましい。これらは単独又は、２種以上を組み合わせて使用することができる。
【００１０】
これらの可塑剤の配合量は、適宜決定することができるが、塩化ビニル樹脂１００重量部に対し、１〜１０重量部の範囲内、特には、２〜８重量部が適当である。
【００１１】
塩化ビニル樹脂には、上記の他に、必要に応じて、成形用の合成樹脂に通常配合される公知の樹脂添加剤、例えば、防曇剤、防霧剤、滑剤、熱安定剤、紫外線吸収剤、光安定剤、有機リン酸金属塩、無機物、抗酸化剤、安定化助剤、帯電防止剤、防黴剤、防藻剤及び着色剤等の各種添加剤を配合することができる。
【００１２】
防曇剤としては、非イオン系界面活性剤が好適であり、ポリオキシエチレンエーテル、ポリオキシエチレンアルキルアリールエーテル、ポリオキシエチレンポリオキシプロピレンエーテル等のエーテル型のもの、多価アルコールとの脂肪酸の部分エステル化物のエステル型のもの、グリセリンエステルのポリオキシエチレンエーテル、ソルビタンエステルのポリオキシルエチレンエーテル等のエーテルエステル型のものがあげられる。以下に、好適な非イオン系界面活性剤を例示する。
【００１３】
ソルビタン、ソルビトール、マンニタン、マンニトール、グリセリン、ジグリセリン等の多価アルコールと、炭素数１２〜２２個の脂肪酸との部分エステル；アルキレンオキサイドがエチレンオキサイド又はプロピレンオキサイドで、その付加モル数が１〜２０モル、多価アルコールがソルビタン、ソルビトール、マンニタン、マンニトール、グリセリン、ジグリセリンで、脂肪酸の炭素数が１２〜２２個であるポリオキシリアルキレン多価アルコールの脂肪酸エステル；およびそれらの混合物。
【００１４】
これらの混合物は、多価アルコールのモノエステル、ジエステル、トリエステルの混合物として得られる。一般的には、ジエステル成分の含有割合の高い組成のエステル混合物が好適である。非イオン系界面活性剤の配合量は、塩化ビニル樹脂１００重量部に対し、０．５〜５重量部の範囲内であり、特には１．０〜３．０重量部である。これらは単独又は、２種以上を組み合わせて使用することができる。
【００１５】
好適な防霧剤としては、たとえばフッ素系界面活性剤があげられる。具体的には、通常の界面活性剤の疎水基のＣに結合したＨの代わりにその一部または全部をＦで置換した界面活性剤で、特にパーフルオロアルキル基またはパーフルオロアルケニル基を含有する界面活性剤である。フッ素系界面活性剤の配合量は、塩化ビニル樹脂１００重量部当たり０．０１重量部以上、０．５重量部以下で充分であり、配合量の好適範囲は、０．０２〜０．２重量部である。これらは単独又は、２種以上を組み合わせて使用することができる。
【００１６】
本考案で使用される塩化ビニル樹脂には、粘着防止剤を配合することができる。粘着防止剤としては、例えば融点１４０〜１４６℃のメチレンビスステアロアミドと、融点１５６〜１６０℃のエチレンビスラウリルアミド、融点１１６〜１２０℃のＮ，Ｎ’−ジオレイルアジプアミド、融点１４３〜１４４℃のＮ，Ｎ’−ジステアリルアジプアミド等が挙げられるが、特にメチレンビスステアロアミドと、他の３種から選ばれる１種以上との混合物を配合するのが好ましい。好ましい配合量は、０．０５〜２重量部の範囲、好ましくは０．０５〜１．０重量部の範囲である。これらは単独又は、２種以上を組み合わせて使用することができる。
【００１７】
滑剤ないし熱安定剤としては、一般的に使用される、脂肪酸系滑剤、脂肪酸アミド系滑剤、エステル系滑剤、ポリエチレンワックス、流動パラフィン、有機ホスファイト化合物のようなキレーター、フェノール類、β−ジケトン化合物等があげられる。β−ジケトン化合物としては、ジベンゾイルメタン、メトキシベンゾイル・ベンゾイルメタン、クロルベンゾイル・ベンゾイルメタン、パルミチルベンゾイルメタン等が好適である。これら、滑剤、熱安定剤の配合量は、０．０１〜２．０重量部の範囲、特に、０．０４〜１．０重量部が好ましい。これらは単独又は、２種以上を組み合わせて使用することができる。
【００１８】
紫外線吸収剤としては、通常配合されるものであればよく、ベンゾトリアゾール系、ベンゾフェノン系、サリチル酸エステル系、ハイドロキノン系、シアノアクリレート系等各種の紫外線吸収剤があげられる。特にはベンゾトリアゾール系紫外線吸収剤、ベンゾフェノン系紫外線吸収剤が好ましく使用される。
【００１９】
紫外線吸収剤は、単独又は、２種以上を組み合わせて使用することができる。その配合量は、塩化ビニル樹脂１００重量部当たり、０．０１〜３．０重量部の範囲、特に、０．０２〜２．０重量部が好ましい。
【００２０】
光安定剤としては、通常配合される種々の化合物を使用することができ、例えば、ヒンダードアミン系化合物があげられる。これら光安定剤は単独又は、２種以上を組み合わせて使用することができる。その配合量は、塩化ビニル樹脂１００重量部当たり、０．０５〜５．０重量部の範囲、特に、０．１〜２重量部が好ましい。
【００２１】
本考案においては、無機物を充填材として配合することができる。具体的には次のようなものがあげられる。炭酸マグネシウム、マグネシウム珪酸塩（タルク）、酸化珪素、酸化アルミニウム、硫酸バリウム、硫酸カルシウム、水酸化マグネシウム、水酸化アルミニウム、水酸化アルミニウム、水酸化カルシウム、リン酸金属塩、下記式に示すようなハイドロタルサイト類（含水−又は無水−アルミニウム／マグネシウム塩基性炭酸塩）；アルミニウム／亜鉛塩基性炭酸塩炭酸リチウム−水酸化アルミニウム包接化合物等があげられ、これらのうち、水酸化アルミニウム、水酸化マグネシウム、酸化珪素、炭酸マグネシウム、及びハイドロタルサイト類がフィルムの透明性を低下させることが少なく特に好ましい。
【００２２】
これらの無機物は単独又は、２種以上を組み合わせて使用することができる。その配合量は、塩化ビニル樹脂１００重量部当たり０．５〜１０重量部の範囲、特に、２〜１０重量部の範囲が好ましい。
【００２３】
抗酸化剤としては、たとえばフェノール系及び硫黄系抗酸化剤が使用でき、具体的には、２，６−ジ−ブチル−４−メチルフェノール−２，２′−メチレンビス（６−ｔｅｒｔ−ブチル−４−エチルフェノール）、ジラウリルチオジプロピオネート等をあげることができる。これらの酸化防止剤は、単独又は、２種以上を組み合わせて使用することができる。
【００２４】
安定化助剤として使用可能な化合物としては、トリフェニルホスファイト、ジオクチルフェニルフォスファイト、トリス（ノニルフェニル）フォスファイト、ジフェニルインデシルフォスファイト、トリラウリルトリチオフォスファイト、ジフェニルアシッドフォスファイト等をあげることができる。これらの安定化助剤は、単独又は二種以上を組み合わせて使用することができる。
【００２５】
帯電防止剤としては、例えばポリオキシエチレンアルキルアミン、ポリグリコールエーテル、ｐ−スチレンスルホン酸ナトリウム等があげられる。防黴剤、防藻剤としては、一般的に配合される種々の化合物を使用することができる。例えば、有機窒素系化合物があげられ、具体的には、イミダゾール誘導体、アニリド誘導体、尿素誘導体、アンモニウム誘導体、トリアジン誘導体、フタルイミド誘導体等がある。
【００２６】
本考案においては必要に応じて任意の公知の着色剤を使用することができる。たとえばフタロシアニンブルー、フタロシアニングリーン、ハンザイエロー、アリザリンレーキ、パーマネントレッド、キナクリドン等が使用できる。これらの着色剤も、単独又は２種以上を組み合わせて使用することができる。
【００２７】
以上の各種樹脂添加物はフィルムの性質を悪化させない範囲、通常は塩化ビニル樹脂１００重量部に対して、５重量部以下の範囲で選ぶことができる。塩化ビニル樹脂に樹脂添加物を配合するには、各々必要量秤量し、リボンブレンダー、バンバリーミキサー、スーパーミキサーその他の従来から知られている配合機、混合機を使用すればよい。
【００２８】
このようにして得られた樹脂組成物をシートにするためには、公知の方法、例えば、溶融押出成形法（Ｔ−ダイ法、インフレーション法を含む）、カレンダー成形法、溶液流延法等が使用できる。フィルムの厚さは必要に応じて適宜決定できる。典型的には０．５−３ｍｍ、好ましくは１−２ｍｍの厚さとすることができる。
【００２９】
布帛は、任意の繊維から作られる布帛が使用され、天然繊維および合成繊維のどちらも使用できる。天然繊維としてはたとえば、綿、麻、絹、羊毛から作られた織物、たとえば綿帆布などがあげられる。また合成繊維としては、たとえばナイロンなどのポリアミド繊維、アクリル繊維、テトロンなどのポリエステル繊維、ポリエチレンおよびポリプロピレンなどのポリオレフィン繊維、ポリウレタン繊維、レーヨンおよびキュプラなどの再生繊維、半合成繊維、炭素繊維等から作られた織物が使用できる。これらの混紡繊維または混編布も使用できる。好ましくはポリエステルとレーヨンの混紡繊維の織物や、ポリエステル／綿の混紡繊維の織物が使用される。２種以上の布帛を重ねて使用することもできる。布帛の厚さは典型的には０．５−３ｍｍであり、好ましくは０．５−２ｍｍである。また上記素材の不織布、またはポリオレフィン繊維の不織布も使用できる。
【００３０】
塩化ビニル樹脂シートと布帛とは、接着剤により接着することができる。また熱融着または超音波溶着などにより積層することもできる。
接着剤としては、たとえば（メタ）アクリル樹脂系、ポリウレタン樹脂系、ポリエステル系、ポリアミド樹脂系、（メタ）アクリル酸エステル−オレフィン共重合体樹脂、塩化酢酸ビニル樹脂、エチレン−酢酸ビニル共重合体樹脂、アイオノマー樹脂、オレフィン−αオレフィン共重合体樹脂等が使用できる。
熱融着または超音波溶着による積層方法は公知であり、その条件は当業者が適宜決定することができる。
【００３１】
本考案のバッグに使用されるラミネートの構造を図１に示す。塩化ビニル樹脂シート１の下に布帛層２が配置される。また塩化ビニル樹脂シート１の表面には畳表の網目模様３が施される。この模様はたとえばエンボス加工のような公知の方法により施すことができる。
【図面の簡単な説明】
【００３２】
【図１】図１は本考案のバッグに使用される塩化ビニル樹脂シートと布帛のラミネート構造を示す図である。
【符号の説明】
【００３３】
１：塩化ビニル樹脂シート
２：布帛
３：表面の畳表の網目模様  
【図１】
0003148410.tif 000003